(57)【要約】  本発明は、複合材が基層に加えて少なくとも３つの層を含むという条件下で、好ましくは、プラスチックフォーム、木材、プラスタ、合板、コルク、ボール紙、金属又は合金、セメント、コンクリート、石材、セラミックス、ガラス、アクリルポリマー、アルミナ三水和物から作製される基層と、基層上に配置される接着層又は布地層と、接着層及び布地層を含む、層の１つ又は複数の反復セットであって、接着層又は布地層上に交互に配置される層の１つ又は複数の反復セットとを含む複合材に関する。一実施形態では、基層は、記載の層で被覆された物体又は表面である。【特許請求の範囲】
【請求項１】
ａ）基層と、
ｂ）接着層又は布地層と、
ｃ）接着層及び布地層を含む、層の１つ又は複数の反復セットであって、（ｂ）接着層又は布地層上に交互に配置される上記層の１つ又は複数の反復セットと
を備え、基層（ａ）が前記ｂ）接着層で含浸されているか、又は基層（ａ）が前記ｂ）布地層によって部分的に、実質的に、若しくは完全に被覆されている
複合材。
【請求項２】
層の１つ又は複数の反復セット（ｃ）において、布地層のいずれか１つが接着層で含浸されている、請求項１に記載の複合材。
【請求項３】
接着層のいずれか１つが硬化している、請求項１又は２に記載の複合材。
【請求項４】
布地層のいずれか１つの布地が、互いに独立に、編地から選択されている、請求項１に記載の複合材。
【請求項５】
編地が、天然及び／又は合成繊維から、好ましくは綿又はナイロン（登録商標）、ポリエステル若しくはポリアミド繊維、及びその任意の混合物から作製されている、請求項４に記載の複合材。
【請求項６】
層の１セットｃ）の少なくとも一部分上に、又は層の反復セットｃ）の最後のセット上に施用されるｄ）保護仕上層をさらに備える、請求項１から５までのいずれか一項に記載の複合材。
【請求項７】
保護仕上層がアクリル樹脂及びワニスを含む、請求項６に記載の複合材。
【請求項８】
層の１セット（ｃ）上に、又は層の反復セット（ｃ）の最後のセット上に施用される画像をさらに含む、請求項１から５までのいずれか一項に記載の複合材。
【請求項９】
（ｃ）層の反復セットの最後のセットの布地層が画像を含む、請求項１に記載の複合材。
【請求項１０】
接着層がアクリル樹脂を含む、請求項１から８までのいずれか一項に記載の複合材。
【請求項１１】
接着層が顔料を含む、請求項９に記載の複合材。
【請求項１２】
基層が、プラスチック、プラスチックフォーム、木材、プラスタ、合板、コルク、ボール紙、金属又は合金、セメント、コンクリート、石材、セラミックス、ガラス、シリコーン、アクリルポリマー、アルミナ三水和物、及びその任意の組合せから作製されている、請求項１から１１までのいずれか一項に記載の複合材。
【請求項１３】
プラスチックフォームがポリウレタンフォームである、請求項１２に記載の複合材。
【請求項１４】
請求項１から１３までのいずれか一項に記載の複合材を含む物体又は表面。
【請求項１５】
ヒトの眼に対してシームレスである、請求項１４に記載の物体又は表面。
【請求項１６】
装飾的、実用的、孤立的又は保護的な物体又は表面である、請求項１４又は１５に記載の物体又は表面。
【請求項１７】
前記装飾的、実用的、孤立的又は保護的な物体が、屋内又は屋外用の家具、足のせ台、ソファ、椅子、クローゼット、絨毯、又はカーペットである、請求項１６に記載の物体又は表面。
【請求項１８】
前記装飾的、実用的、孤立的又は保護的な表面が、壁又はその一部分、パネル、タイル、レンガ、スラブ、又は床タイルである、請求項１６に記載の物体又は表面。
【請求項１９】
ａ）物体又は表面を用意するステップと、
ｂ）物体若しくは表面の少なくとも一部分に接着層を含浸するステップ、又は物体若しくは表面の少なくとも一部分を布地層で被覆するステップと、
ｃ）接着層又は布地層を含む、層の１つ又は複数の反復層を施用するステップであって、層の１つ又は複数の反復セットが（ｂ）接着層又は布地層上に交互に配置されるステップと
を含み、それによって請求項１４から１８までのいずれか一項に記載の物体又は表面を形成する、物体又は表面をシームレスに被覆するための方法。
【請求項２０】
層の１セットｃ）の少なくとも一部分上に、又は層の反復セットｃ）の最後のセット上に保護仕上層を施用するステップｄ）をさらに含む、請求項１９に記載の方法。
【請求項２１】
層の１セットｃ）上に、又は層の反復セットｃ）の最後のセット上に画像を施用するステップをさらに含む、請求項１９に記載の方法。
【請求項２２】
画像が昇華転写印刷によって施用される、請求項２１に記載の方法。
【請求項２３】
ａ）物体又は表面を用意するステップと、
ｂ）物体又は表面の少なくとも一部分に第１の接着層を含浸するステップであって、前記第１の接着層が続いて硬化するステップと、
ｃ）ステップｂ）で形成された硬化接着層を、布地層で部分的に、実質的に、又は完全に被覆し、次いで、前記布地層を、第１の接着層と等しいか又は異なる第２の接着層でさらに含浸した後、前記第２の接着層を硬化するステップと
を含む、請求項１９から２２までのいずれか一項に記載の方法。
【請求項２４】
布地及び接着層の交互層を施用するステップｃ）が、シームレスに被覆された物体又は表面が得られるまでの回数反復される、請求項２３に記載の方法。
【請求項２５】
ａ）物体又は表面を用意するステップと、
ｂ）物体又は表面の少なくとも一部分を第１の布地層で部分的に、実質的に、又は完全に被覆するステップと、
ｃ）前記布地層に、接着層を部分的に、実質的に、又は完全に含浸し、続いて、前記接着層を硬化させ、続いて、第１の布地層と等しいか又は異なる第２の布地層を前記硬化接着層上に施用するステップと
を含む、請求項１９から２２までのいずれか一項に記載の方法。
【請求項２６】
接着層及び布地層の交互層を施用するステップｃ）が、シームレスに被覆された物体又は表面が得られるまでの回数反復される、請求項２５に記載の方法。
【請求項２７】
物体又は表面が、プラスチックフォーム、木材、プラスタ、合板、コルク、ボール紙、金属又は合金、セメント、コンクリート、石材、セラミックス、ガラス、アクリルポリマー、アルミナ三水和物、及びその任意の組合せから作製される、請求項１９から２６までのいずれか一項に記載の方法。
【請求項２８】
プラスチックフォームがポリウレタンフォームである、請求項２７に記載の方法。
【請求項２９】
布地層のいずれか一つが少なくとも部分的に延伸される、請求項１９から２８までのいずれか一項に記載の方法。
【請求項３０】
布地層のいずれか１つの布地が、互いに独立に、編地から選択される、請求項１９から２９までのいずれか一項に記載の方法。
【請求項３１】
編地が、天然及び／又は合成繊維から、好ましくは綿又はナイロン（登録商標）、ポリエステル若しくはポリアミド繊維、及びその任意の混合物から作製されている、請求項３０に記載の複合材。
【請求項３２】
請求項１から１３までのいずれか一項に記載の複合材、又は請求項１４から１８までのいずれか一項に記載の物体若しくは表面の強化手段としての使用。
【発明の詳細な説明】
【技術分野】
【０００１】
本発明は、複合材、家具、及び画像、並びに材料上への印刷方法の分野に関する。
【背景技術】
【０００２】
繊維生地被覆による表面保護は、例えば、家具分野で周知である。その一例は、マットレス及び腰掛であってよい。こうした被覆の大部分は、最終目的に特有なある種の特性を有するように設計する必要がある。したがって、表面の被覆は、縫い合わせた多数の異なる部片から通常できてくる。
【０００３】
表面被覆は、様々な技法で作製される。これらの技法のいくつかは、シームレスな表面を創出することが可能である。これは、例えば、化学薬品、繊維又はそのミックスが表面上にスプレーされるスプレーコーティング又はフロッキングの場合である。このスプレーは、表面の完全でシームレスな被覆が実現されるまで実施される。こうした技法は、広く使用されるが、前記表面上に画像又は視覚パターンを創出することはできない。スプレーするのに使用される材料の限定的な特性のために、続いて表面に耐久性の画像を印刷することは実行不可能である。
【０００４】
高温画像化法は、高温を使用して表面上に画像を創出する印刷法である。一般的な例として、転写印刷及び昇華印刷が挙げられる。これらの技法は、繊維生地の基材上に色彩及び画像を印刷するのに使用される。
【０００５】
昇華転写印刷は、通常、人造布地、詳細には、ポリエステル系布地上に実施される。昇華転写印刷は、紙担体又は基材上に昇華染料で画像を印刷することによって実施される。画像は、例えば、紙担体上にデジタル印刷することによって形成することができる。画像を布地上に転写するために、画像を保持した担体面が布地表面に対して置かれる。次いで、圧力が、例えば、加熱プレスによって高めの温度で印加される。これによって、基材上の染料の昇華が引き起こされ、このガスが布地繊維に含浸し、そこで染料が固化する。
【０００６】
欧州特許第０３５１０８５Ａ２号には、例えば、ｎ−ブチルメタクリラートを含むアクリル結合剤の使用による天然繊維によって作製された布地基材上への昇華転写印刷が開示されている。
【０００７】
欧州特許第１３７５７３３号には、多数の型の繊維から作製された多成分布地上への昇華転写印刷が開示されている。担体と接触した受容側は、合成繊維、典型的には、ポリエステル繊維から作製されている。織布の非受容側は、任意の材料であってよい。
【０００８】
米国特許第６３８７４７９号には、ビルディングなどの既存構造体を修復又は強化するために強化異方性布地、例えば、ポリエステル布地を用いる修復方法が開示されている。布地は、樹脂と合わせて損傷域を修復する。
【０００９】
米国特許第４８９２５０１号には、アクリル接着剤によって発泡ポリウレタン／ポリエステルに接着された編込ポリエステルの使用が開示されている。次いで、これは、加熱され、人形の頭部の第１の部分内に加圧成形される。第２の部分も又、類似の方法によって形成される。２つの部分は、相互に縫い合わされる。編込ポリエステルは昇華印刷法によって着色される。これは、ポリエステルが発泡ポリウレタン上に接着される前に実施される。
【００１０】
米国特許出願公開第２０１１／００９１６９０Ａ１号には、基材、剥離層、インク層、及び接着層を含む複合光学フィルムが開示されている。基材は、ポリウレタンから作製され、インク層は、昇華インクを含む。
【００１１】
国際公開第２０１４／０２４１６１Ａ２号には、物体の複製を生成するための方法が開示されている。生成した複製は、ポリウレタンから作製された硬化材料を含み、複製は、装飾表面を有する。装飾表面は、昇華インクによって生成される。
【００１２】
米国特許第６７７５９３７Ｂ２号には、ポリウレタンから作製された外層を含み、外層が印刷画像を有するラップアラウンド広告表面が開示されている。印刷画像は、昇華印刷によって外層に施用される。広告表面は又、外層を他の層に接着するための接着層を含む。
【００１３】
米国特許出願公開第２０１０／２２７１３２号には、基層、接着層、及び布地層を含み、基層がポリウレタンから作製された多層積層体が開示されている。上記の積層体は又、装飾層及びワニス層を含む。
【００１４】
国際公開第２００８／１３１８１１Ａ１号には、平面の印刷可能半仕上げ製品を生成するための方法が開示されており、印刷可能な未印刷紙層は、圧力及び加熱の影響下で平面基体と一緒に加圧される。
【００１５】
米国特許出願公開第２００９／０２８０２９０Ａ１号には、画像を備えた延伸性布地層を含むアップリケが開示されている。布地層に対する第１の表面は、ポリウレタンに結合され、第２の表面は、昇華染料を含む。
【００１６】
しかし、上述の技法には、その上に印刷可能であり、すべての種類の応用に対応するために可撓性又は硬度を様々な程度で有することができる表面のシームレス被覆が開示されていない。
【発明の概要】
【発明が解決しようとする課題】
【００１７】
本発明の目的は、縫い目のない又はシームレス仕上げを提供し、シームレス仕上げを備えた立方体など難しい物体上での延伸を可能にすることである。
【００１８】
本発明の別の目的は、摩耗及び断裂に耐え得るコーティングを提供することである。
【００１９】
本発明の別の目的は、耐断裂性であり、砂で摩耗しない又は剥がれない耐久性の複合材、物体又は構造体を提供することである。
【００２０】
本発明のさらなる目的は、耐穿刺性である複合材、物体又は構造体を提供することである。
【００２１】
本発明の別の目的は、不燃性で耐火性である複合材、物体又は構造体を提供することである。
【００２２】
本発明の目的は、変形も退色もせず、インクにＵＶ遮蔽剤を含み、したがって、屋外の日光暴露に耐性である個人専用画像を支持する複合材を提供することである。
【００２３】
本発明の別の目的は、その色が耐擦過性である印刷複合材を提供することである。
【００２４】
本発明は、保護布、衣類、又はカーペットとして使用できる可撓性物体又は構造体を提供することをさらに目的とする。
【００２５】
本発明は、壁面被覆、タイル、又は一般的な家具になり得る、より剛直な物体又は構造体を提供することをさらに目的とする。
【００２６】
本発明の別の目的は、変形がより困難であり得るより剛直な角及び端部を備えた構造体を提供することである。
【課題を解決するための手段】
【００２７】
本発明は、複合材が基層に加えて少なくとも３つの層を含むという条件下で、ａ）基層と、ｂ）任意選択で、接着層又は布地層であって、基層上に配置される接着層又は布地層と、ｃ）接着層及び布地層を含む層の１つ又は複数の反復セットであって、基層（ａ）上又は任意選択の（ｂ）接着層又は布地層上に交互に配置される層の１つ又は複数の反復セットと、ｄ）任意選択で、層の１セット（ｃ）の少なくとも一部分上に、又は層の反復セット（ｃ）の最後のセット上に施用される保護仕上層を含む複合材に関する。
【００２８】
本発明は、ａ）基層と、ｂ）接着層又は布地層と、ｃ）接着層及び布地層を含む層の１つ又は複数の反復セットであって、（ｂ）接着層又は布地層上に交互に配置される層の１つ又は複数の反復セットを含み、基層（ａ）が前記ｂ）接着層で含浸される又は基層（ａ）が前記ｂ）布地層によって部分的に、実質的に、又は完全に被覆される複合材に関する。
【００２９】
本発明は又、参照された複合材を含む物体又は表面に関する。
【００３０】
本発明は、複合材が基層に加えて少なくとも３つの層を含むという条件下で、ａ）物体を用意するステップと、ｂ）任意選択で、物体の少なくとも一部分上に接着層又は布地層を施用するステップと、ｃ）接着層及び布地層を含む層の１つ又は複数の反復層を施用するステップであって、層の１つ又は複数の反復セットが物体上に又は任意選択の（ｂ）接着層又は布地層上に交互に配置されるステップと、ｄ）任意選択で、層の１セット（ｃ）の少なくとも一部分上に、又は層の反復セット（ｃ）の最後のセット上に保護仕上層を施用するステップを含む、物体をシームレスに被覆するための方法にさらに関する。
【００３１】
本発明は、ａ）物体又は表面を用意するステップと、ｂ）物体又は表面の少なくとも一部分に接着層を含浸するステップ又は物体又は表面の少なくとも一部分を布地層で被覆するステップと、ｃ）接着層及び布地層を含む層の１つ又は複数の反復層を施用するステップであって、層の１つ又は複数の反復セットが（ｂ）接着層又は布地層上に交互に配置されるステップを含む、物体又は表面をシームレスに被覆するための方法にさらに関する。
【００３２】
本発明は、以下の説明によってさらに明確になる。
【発明を実施するための形態】
【００３３】
本発明は、複合材が基層に加えて少なくとも３つの層を含むという条件下で、ａ）基層と、ｂ）任意選択で、基層上に配置される接着層又は布地層と、ｃ）接着層及び布地層を含む層の１つ又は複数の反復セットであって、基層（ａ）上又は任意選択の（ｂ）接着層又は布地層上に交互に配置される層の１つ又は複数の反復セットと、ｄ）任意選択で、層の１セットｃ）の少なくとも一部分上に、又は層の反復セットｃ）の最後のセット上に施用される保護仕上層を含む複合材に関する。
【００３４】
本発明は、ａ）基層と、ｂ）接着層又は布地層と、ｃ）接着層及び布地層を含む層の１つ又は複数の反復セットであって、（ｂ）接着層又は布地層上に交互に配置される層の１つ又は複数の反復セットを含み、基層（ａ）が前記ｂ）接着層で含浸される又は基層（ａ）が前記ｂ）布地層によって部分的に、実質的に、又は完全に被覆される複合材に関する。
【００３５】
本発明は、層の１つ又は複数の反復セット（ｃ）において、布地層のいずれか１つが接着層で含浸される、本明細書で示される実施形態のいずれか一つに記載の複合材に関する。
【００３６】
本発明は、接着層のいずれか１つが硬化される、本明細書で示される実施形態のいずれか一つに記載の複合材に関する。
【００３７】
本発明は、層の１セット（ｃ）上に、又は層の反復セット（ｃ）の最後のセット上に施用される画像をさらに含む、本明細書で示される実施形態のいずれか一つに記載の複合材に関する。
【００３８】
本発明は、接着層が顔料を含む、本明細書で示される実施形態のいずれか一つに記載の複合材に関する。
【００３９】
本発明は、層の反復セット（ｃ）の最後のセットの布地層が画像を含む、本明細書で示される実施形態のいずれか一つに記載の複合材に関する。
【００４０】
本発明は、基層が、限定されないが、プラスチック、プラスチックフォーム、木材、プラスタ、合板、コルク、ボール紙、金属又は合金、セメント、コンクリート、石材、セラミックス、ガラス、シリコーン、アクリルポリマー、アルミナ三水和物、及びその任意の組合せから作製される、本明細書で示される実施形態のいずれか一つに記載の複合材に関する。
【００４１】
本発明は、プラスチックフォームがポリウレタンフォームである、本明細書で示される実施形態のいずれか一つに記載の複合材に関する。
【００４２】
本発明は、布地層のいずれか一つが少なくとも部分的に延伸される、本明細書で示される実施形態のいずれか一つに記載の複合材に関する。
【００４３】
本発明は、保護仕上層がアクリル樹脂及びワニスを含む、本明細書で示される実施形態のいずれか一つに記載の複合材に関する。
【００４４】
本発明は、接着層がアクリル樹脂を含む、本明細書で示される実施形態のいずれか一つに記載の複合材に関する。
【００４５】
本発明は、保護仕上層が疎水性開始化学薬品を含む、本明細書で示される実施形態のいずれか一つに記載の複合材に関する。
【００４６】
本発明は、布地層の布地が、編地、織布、又は不織布から、ポリエステル、ポリアミド、天然又は合成ゴム又は繊維、及びその任意の混合物から選択される、本明細書で示される実施形態のいずれか一つに記載の複合材に関する。
【００４７】
本発明は、布地層の布地が、編地から選択される、本明細書で示される実施形態のいずれか一つに記載の複合材に関する。
【００４８】
本発明は、布地層の編地が、天然又は合成繊維から、詳細には、綿又はナイロン（登録商標）、ポリエステル又はポリアミド繊維、及びその任意の混合物から作製される、本明細書で示される実施形態のいずれか一つに記載の複合材に関する。
【００４９】
本発明は、本明細書で示される実施形態のいずれか一つに記載の複合材を含む物体又は表面に関する。
【００５０】
本発明は、基層が物体の体積の大部分を占める、本明細書で示される実施形態のいずれか一つに記載の物体又は表面に関する。
【００５１】
本発明は、接着又は布地層（ｂ）が、少なくとも部分的に基層を被覆して配置される、本明細書で示される実施形態のいずれか一つに記載の物体又は表面に関する。
【００５２】
本発明は、前記物体又は表面がヒトの眼に対してシームレスである、本明細書で示される実施形態のいずれか一つに記載の物体又は表面に関する。
【００５３】
本発明は、前記物体又は表面が、装飾的、実用的、孤立的又は保護的な物体又は表面である、本明細書で示される実施形態のいずれか一つに記載の物体又は表面に関する。
【００５４】
本発明は、前記装飾的、実用的、孤立的又は保護的な物体が、屋内又は屋外用の家具、足のせ台、ソファ、椅子、クローゼット、絨毯、カーペットなどである、本明細書で示される実施形態のいずれか一つに記載の物体又は表面に関する。
【００５５】
本発明は、前記装飾的、実用的、孤立的又は保護的な表面が、壁又はその一部分、パネル、タイル、レンガ、スラブ、床タイルなどである、本明細書で示される実施形態のいずれか一つに記載の物体又は表面に関する。
【００５６】
本発明は、複合材が基層に加えて少なくとも３つの層を含むという条件下で、ａ）物体を用意するステップと、ｂ）任意選択で、物体の少なくとも一部分上に接着層又は布地層を施用するステップと、ｃ）接着層及び布地層を含む層の１つ又は複数の反復セットを施用するステップであって、層の１つ又は複数の反復セットが物体上に又は任意選択の（ｂ）接着層又は布地層上に交互に配置されるステップと、ｄ）任意選択で、層の１セット（ｃ）の少なくとも一部分上に、又は層の反復セット（ｃ）の最後のセット上に保護仕上層を施用するステップを含む、物体をシームレスに被覆するための方法に関する。
【００５７】
本発明は、複合材が表面に加えて少なくとも３つの層を含むという条件下で、ａ）表面を用意するステップと、ｂ）任意選択で、表面の少なくとも一部分上に接着層又は布地層を施用するステップと、ｃ）接着層及び布地層を含む層の１つ又は複数の反復セットを施用するステップであって、層の１つ又は複数の反復セットが表面上に又は任意選択の（ｂ）接着層又は布地層上に交互に配置されるステップと、ｄ）任意選択で、層の１セット（ｃ）の少なくとも一部分上に、又は層の反復セット（ｃ）の最後のセット上に保護仕上層を施用するステップを含む、表面を被覆するための方法に関する。
【００５８】
本発明は、ａ）物体又は表面を用意するステップと、ｂ）物体又は表面の少なくとも一部分に接着層を含浸するステップ又は物体又は表面の少なくとも一部分を布地層で被覆するステップと、ｃ）接着層及び布地層を含む層の１つ又は複数の反復セットを施用するステップであって、層の１つ又は複数の反復セットが（ｂ）接着層又は布地層上に交互に配置されるステップを含む、物体又は表面をシームレスに被覆するための方法にさらに関する。
【００５９】
本発明は、画像が層の１セット（ｃ）上に、又は層の反復セット（ｃ）の最後のセット上にさらに施用される、本明細書で示される実施形態のいずれか一つに記載の方法に関する。
【００６０】
本発明は、物体又は表面が、限定されないが、プラスチックフォーム、木材、プラスタ、合板、コルク、ボール紙、金属又は合金、セメント、コンクリート、石材、セラミックス、ガラス、アクリルポリマー、アルミナ三水和物、及びその任意の組合せから作製される、本明細書で示される実施形態のいずれか一つに記載の方法に関する。
【００６１】
本発明は、布地層のいずれか１つが少なくとも部分的に延伸される、本明細書で示される実施形態のいずれか一つに記載の方法に関する。
【００６２】
本発明は、画像が昇華転写印刷によって施用される、本明細書で示される実施形態のいずれか一つに記載の方法に関する。
【００６３】
本発明は、本明細書で示される実施形態のいずれか１つに記載の複合材、物体又は表面の強化手段としての使用に関する。
【００６４】
本発明は、本明細書で示される実施形態のいずれか１つに記載の複合材、物体又は表面の、限定されないが、家具としての、屋外家具、壁、タイル、衣類としての使用に関する。
【００６５】
本発明は、本明細書で示される実施形態のいずれか一つに記載の複合材、物体又は表面の耐火材料としての使用に関する。
【００６６】
「複合材」という用語は、合わせた場合に個々の成分と異なる特徴を有する材料が生成される、顕著に異なる物理的又は化学的特性を有する２つ以上の構成成分材料から作製された材料を指す。
【００６７】
「基層」という用語は、任意の支持体又はプラットホームを含むことを意味し、通常、この所望の機能を提供するのに適した材料から作製される。詳細には、「基層」は、十分に堅固な材料から作製される。
【００６８】
「プラスチック」という用語は、成形可能な、広範囲の合成又は半合成体の任意のものを指す。プラスチック材料は、限定されないが、ポリ塩化ビニル（ＰＶＣ）、ポリエチレン（ＰＥ）、ポリプロピレン（ＰＰ）、ポリエチレンテレフタラート（ＰＥＴ）、ポリアミドａ．ｋ．ａ．ナイロンなどの有機ポリマーであってよい。プラスチック材料として又、ポリ（メチルメタクリラート）などのコポリマー、熱硬化性樹脂、バイオプラスチック（セルロースやデンプンなどの再生可能な植物材料から作製された）、並びにゴムが挙げられる。
【００６９】
「プラスチックフォーム」という用語は、ポリマー性フォームである、より特異なプラスチックを指し、限定されないが、ポリウレタンフォーム、ポリ塩化ビニルフォーム、ポリスチレン、ポリイミドフォーム、又はシリコーンフォームが挙げられる。
【００７０】
上述したように、プラスチックフォームは、好ましくは、ポリウレタンフォームである。
【００７１】
「プラスタ」という用語は、乾燥粉末として製造される材料として定義され、使用時に水と混合してペーストを形成する。水との反応によって結晶化による熱が放出され、次いで、水和プラスタが硬化する。
【００７２】
「合板」という用語は、ベニヤ板の薄いシートから作製されたボード製造品類由来の木材パネル製造品を指す。合板層は、隣接層の木目を隣接層に対して最大９０度回転させて、一緒に膠付けすることができる。
【００７３】
セラミックは、加熱及び続いての冷却作用によって調製された無機非金属固体を指す。セラミック材料は、結晶性又は部分的な結晶性構造であっても、非晶質（例えば、ガラス）であってもよい。
【００７４】
セメントは、本明細書では、凝結し、乾燥するにつれて硬化し、しばしば、物体を相互に接着させるのに使用される物質と定義される。これは、キルン中で一緒に燃焼され、微粉砕され、水と混合される、限定されないが、アルミナ、シリカ、石灰、酸化鉄、及び酸化マグネシウム又はその任意の混合物の粉末から作製される。
【００７５】
「コンクリート」という用語は、骨材と呼ばれる粗い粒状材料、セメント及び水を含む複合材料を指す。
【００７６】
コルクは、主としてケルクス・スベル（Ｑｕｅｒｃｕｓ  ｓｕｂｅｒ）から商業的利用のために収穫される不浸透性の浮揚性材料、樹皮組織の主要サブセットを指す。
【００７７】
ボール紙は、紙の単一の厚いシートの単純な配置から多様な波型及び非波型層を特徴とする複雑な構造までの範囲の、多様な強度を有する重包装紙に対する総称として定義される。
【００７８】
「接着層」という用語は、材料の表面に施用でき、物質をその材料に結合し、分離を防止する物質層を指す。特定の接着層は、コーティング樹脂、例えば、限定されないが、エポキシポリエステル樹脂、ビニル樹脂、ポリエステル樹脂、ポリアミド樹脂、ポリウレタン樹脂、アクリル樹脂又はメタクリラート、又は任意の他の熱可塑性樹脂又は熱可塑性樹脂の混合物、或いは石こう、シリコーン及びシリコーンゴムを含む群から選択される他の硬化材料、又は任意のその組合せであってよい。より特定の接着層は、ポリウレタン樹脂、アクリル樹脂又はメタクリラート、又は任意の他の熱可塑性樹脂若しくは熱可塑性樹脂の混合物、又は任意の他の硬化材料、又は任意のその組合せであってよい。本発明の一実施形態では、接着層は、少なくとも２つの成分の組合せからなることができる。こうした２つの成分のうちの１つは、結合剤であり、これは、ポリウレタン、ポリエステル、フェノール性、ビニル、エポキシ又はアクリル系であってよい。好ましくは、結合剤はアクリル系である。存在する第２の成分は、限定されないが、酢酸メチル、メトキシアセタート、揮発油、キシレン、トルエン、アルコール、ケトン、エーテル、ナフサ又は水などのシンナー又は上記のシンナーの混合物である。好ましくは、キシレンはシンナーとして使用される。さらに、多様な特性を改良するために、多様な添加剤、例えば、限定されないが、可塑剤、耐候安定剤、静電気防止剤、潤滑剤、顔料、消泡剤、ＵＶ安定剤及び多様な型のフィラーを添加することが可能である。詳細には、基層色を創出するために、顔料が使用される。使用される顔料は、限定されないが、二酸化チタン、酸化亜鉛、クロム酸亜鉛、酸化鉄、有機顔料及び無機顔料からのいずれかであってよい。本発明の別の実施形態では、次いで、接着層は、１５と１２０℃の間、好ましくは、４０と９０℃の間に含まれる温度で硬化する。この硬化は、接着層が完全に硬化するまで、３０分と１０時間の間、好ましくは、３０分と２時間の間、又は任意の十分な時間、オーブン又は別の加熱手段で実施される。
【００７９】
「布地層」という用語は、本発明に記載の基層、物体、又は表面を完全に、実質的に、又は部分的に被覆するのに使用される布地を指す。一実施形態では、前記布地は、１０〜１０００ｇ／ｍ２の範囲内、好ましくは、１０〜５００ｇ／ｍ２の範囲内、より好ましくは、１０〜３００ｇ／ｍ２の範囲内の坪量を有する。布地層は、昇華転写プリント用の定性的受容体として働くことができる。布地は、天然又は人造繊維、又は両方の組合せから作製することができる。「人造繊維」という用語は、繊維形態で天然に生ずる天然繊維とは異なり、製造プロセスによって得られる繊維を指す。布地は、限定されないが、編地、織布、又は不織布から、ポリエステル、ポリアミド、天然又は合成ゴム及び繊維、及びその任意の混合物から選択される。詳細には、布地は、天然又は合成繊維から、詳細には、綿又はナイロン（登録商標）、ポリエステル又はポリアミド繊維、及びその任意の混合物から作製される編地である。
【００８０】
好ましくは、ポリエステル繊維、又はポリエステルが主成分である他の繊維との混合物が使用される。より好ましくは、ポリエステルと延伸性布地の混合物が使用される。最も好ましくは、ポリエステルが主成分であるポリエステルとエラステイン繊維（ａ．ｋ．ａ．ｌｙｃｒａ（登録商標））の混合物が使用される。
【００８１】
好ましくは、ポリアミド繊維又はポリアミドが主成分である他の繊維との混合物が使用される。
【００８２】
編地は、ステッチと呼ばれるループの連続編み段からなる。それぞれのステッチは、既存のループを通って新規なループを引っ張ることによって生成する。こうしたループは、多様な方向に容易に延伸することができ、編まれた布に弾性特性を与える。したがって、ニットは、延伸することが必要な布地用に使用される。横編み及び縦編みが、２つの主要な型の編物であり、横編みがより一般的である。横編みでは、ループは、紡ぎ糸によって設定されたコースに対して垂直であり、縦編みでは、ループは、コースに対して並行に走る。横編みでは、同じ紡ぎ糸を使用して全布地を創出することができるが、縦編みでは、異なる紡ぎ糸がすべてのループに対して必要である。ニットは、リボン、金属ワイヤ又はより新奇な長繊維を用いても実施することができるが、大抵の紡ぎ糸は、繊維を紡糸することによって作製される。紡がれる繊維は、一般に、動物繊維、植物及び合成繊維に分類される。こうした繊維の型は、化学的に異なっており、それぞれ、タンパク質、炭水化物及び合成ポリマーに対応する。動物繊維として、限定されないが、絹、ヒツジ（毛）、ヤギ（アンゴラ、又はカシミヤヤギ）、ウサギ（アンゴラ）、ラマ、アルパカ、イヌ、ネコ、ラクダ、ヤク、及びジャコウウシなどの動物の長毛が挙げられる。繊維用に使用される植物として、限定されないが、綿、亜麻、竹、カラムシ、大麻、ジュート、イラクサ、ラフィア、ユッカ、ココナツ殻、バナナ樹、大豆及びコーンが挙げられる。レイヨン及びアセテート繊維も又、主として樹木から得られたセルロースから生成する。一般的な合成繊維としては、限定されないが、アクリル、ダクロンやインジオなどのポリエステル、ナイロン及び他のポリアミド、及びポリプロピレンなどのオレフィンが挙げられる。編地として、限定されないが、メリヤス編み、裏メリヤス編み、ガーター編み、鹿の子編み、ファゴッティング、千鳥掛け、引き上げ編み及びトリコットが挙げられる。
【００８３】
「織布」という用語は、２つの異なるセットの紡ぎ糸又は縫い糸を水平又は垂直に織り合わせることによって生成する布地を指す。垂直な縫い糸は、縦糸と呼ばれ、水平な縫い糸は、横糸又は緯糸として知られている。縫い糸が織られる方法は、布地の特徴に影響を与える。織ることは、通常、機械式又は手動いずれかの織機で実施される。織機は、縦糸をその場に保持するのに使用されるが、横糸は縦糸を通して織られる。縫い糸が織り合わせられる方式は、織り方として公知である。パターン及び他のデザインも又、布地上に織ることができる。織られた縫い糸は、編まれた縫い糸に比較してはるかに強く研磨されている。編まれた縫い糸は、主として、一方向に走るので、ｌｙｃｒａ、弾性又はスパンデックス繊維が布地に織り込まれない限り弾性的でない。亜麻布、デニム、綿ツイル、サテン、シフォン、コーデュロイ、ツイード及びキャンバスは、織布の例である。織りで使用される縫い糸は、はるかに細く、より軽量な衣類を生成する。織布で使用される縫い糸又は紡ぎ糸は、限定されないが、綿、絹、亜麻、大麻、ジュート、又は任意の他の天然繊維、ポリエステル、セルロースアセテート、グラスファイバ布、炭素繊維、ポリアミド、エラステイン、ポリエチレン、ポリプロピレン、ポリアクリラート、アラミド及び上の繊維のすべての可能な混合物から選択することができる。
【００８４】
「不織布」という用語は、織られても、編まれても、化学、機械、熱又は溶媒処理によって結合されてもいない長繊維から作製された布地状材料を指す。不織布は、織り又はニットによって作製されず、繊維を紡ぎ糸に変換する必要もない。これは、独立した繊維、溶融プラスチック又はプラスチックフィルムから直接作製される平滑な又は房状の多孔質シートである。例は、限定されないが、フェルト、ボイルウール、連続気泡フォーム、独立気泡フォーム、ポリウレタン、ネオプレン及び任意の他の種類の合成ゴム、紙、ボール紙、及びそのすべての可能な混合物から選択することができる。
【００８５】
本発明に記載の少なくとも部分的に延伸性の布地層の「延伸度」は、以下のように計算することができる。延伸度は、コース、うね及びバイアス（４５°及び１３５°）の４方向で試料布地に対する例えば２５０ｇの規定荷重で計算することができる。次いで、試料布地は、コース、うね及びバイアス方向で断片（例えば、寸法５ｃｍ×２０ｃｍ）に切断される。基準点が、その間で延伸長が測定される中心部１０ｃｍに設定される。断片の両端に例えば２．５ｃｍの折り目を加工し、それによってハンガー支持部を挿入し易い溝を形成する。４種の荷重試験手順で、コース、うね、４５°バイアス及び１３５°バイアスの布地試料は、ハンガー上に置かれ、２５０ｇの錘を印加される。布地が安定するように１分間放置した後、基準点間の延伸測定が記録される。パーセンテージで表された延伸度は、延伸長から緩和長を差し引き、次いでその結果を元の長さで除することによって、又は単純に延伸長から１０ｃｍ（１００ｍｍ）を差し引くことによって（延伸度＝［延伸長（ｍｍ）−１００］％）計算される。延伸結果は、好ましくは、布地延伸のコース、うね及びバイアス（４５°及び１３５°）への分解を示し、これを使用して相対延伸低減因子を計算することができる（Ｉｎｄｉａｎ  Ｊｏｕｒｎａｌ  ｏｆ  Ｆｉｂｒｅ  ＆  Ｔｅｘｔｉｌｅ  Ｒｅｓｅａｒｃｈ、Ｖｏｌ．３６、２０１１年１２月、３６６〜３７９頁）。
【００８６】
或いは、インストロン引張試験機械を拡大使用して多様な試料材料の延伸性を電子的に計算する。数種の標準（ＢＳ４９５２：１９９２；ＢＳ  ＥＮ  １４７０４−１：２００５；ＡＳＴＭ  Ｄ  ４９６４−９６：１９９６）は、延伸布地のための品質保証（ＱＡ）及び品質管理（ＱＣ）用の多数の特定試験を強調している。
【００８７】
延伸布地は、通常、２方式延伸又は４方式延伸のいずれかであることに留意されたい。２方式延伸布地は、通常、布地の耳から耳まで（編みに応じて他の方向でも可能である）、一方向に延伸する。スパンデックスなどの４方式延伸布地は、両方向、横方向及び縦方向に延伸する。
【００８８】
本発明に記載の物体又は表面を被覆するために、延伸布地は、フィットさせるべき実際の形状より小さい寸法に切断されたパターンを使用することによって組立てられる。概略、すべての長さ測定は、その全長の２０〜２５％低減されるが、これらの値は、本発明の目的に対して限定的でない。さらに、延伸度は、特定の布地の固有の性質によって決まる。１００％紡糸ポリエステルは、２つの垂直な方向で２５％と４０％の間延伸することが可能であるが、スパンデックス布地は、最大１０００％まで延伸することが可能である。一実施形態では、本発明の布地層を構成する布地の延伸度は、コース、バイアス４５°、うね９０°、及びバイアス１３５°から選択される少なくとも１つの方向で、５と８０％の間、より好ましくは、５と６０％の間、さらにより好ましくは、１０と４０％の間である。
【００８９】
「ヒトの眼に対してシームレス」である線は、眼が検出できない線として定義される。ヒトの裸眼が通常検出できる最小の物体は、ヒトの髪の毛などの物体である。ヒトの眼は、４０μｍ未満の大きさ（例えば、直径又は最大可能巾）を有する物体の検出が不能であることは公知である。
【００９０】
「保護仕上層」という用語は、保護及び／又はＵＶ保護などの具体的な特性若しくは構造体に対する光沢若しくは艶消しなどの視覚効果を賦与する目的で、布地層の頂部に施用される層として定義される。保護仕上層の例は、ワニス、光学フィルム、又はガラスでもよい。
【００９１】
「アクリル樹脂」という用語は、重合開始剤及び熱をモノマーに施用することによって化学反応を介して生成するプラスチック又は樹脂のいずれか一つを指す。例は、ポリメチルアクリラート、ポリメチルメタクリラート、ｎ−ブチルメタクリラート、ポリウレタンアクリラート、エポキシアクリラート、ポリエステルアクリラート、シロキサンアクリラート、グリシジルアクリラート、及び上の繊維のすべての可能な混合物から選択することができる。
【００９２】
「ワニス」という用語は、主として木材の仕上げに使用されるが、又他の材料にも使用される透明、硬質で保護用の仕上げ剤又はフィルムを指す。ワニスは、従来から、乾燥油、樹脂、及びシンナー又は溶媒の組合せである。ワニス仕上げは、通常、光沢があるが、試剤の添加によってサテン又は純光沢シーンを生成するように設計することもできる。ワニスは、ほとんど又はまったく無色であり、透明であり、顔料は添加されない。
【００９３】
「疎水性化学薬品」という用語として、限定されないが、ペルフルオロアルキル及びペルフルオロポリエーテルなどのペルフルオラート化合物が挙げられる。
【００９４】
画像を層の１セット上に、又は層の反復セットの最後のセット上に施用するステップは、限定されないが、昇華インクを用いる印刷又は熱印刷、スクリーン印刷、直接印刷、応用印刷、抜染法、防染（化学と物理両方）、オフセット印刷、輪転グラビア印刷、デジタルプロッタ、インクジェット印刷、レーザ印刷、シルクスクリーン印刷、フロック加工を含めての多様な技法によって実施することができる。
【００９５】
「屋外家具」という用語は、屋外で使用するように特別に設計された家具を指し、したがって、屋外の広範な使用によって引き起こされる摩耗に耐えるように設計され、典型的には、チーク又は処理木材、籐、プラスチック、アルミニウム、又は錬鉄などの耐候性材料から作製されている。屋外家具の例は、腰掛、椅子、テーブル、長椅子、パラソルスタンド、植物スタンド及びプランタボックス及び格子であってよい。
【００９６】
「強化手段」という用語は、支持されるものを強化するために加えられる材料を指す。適切な強化手段の例として、限定されないが、熱硬化性又は熱可塑性ポリマー樹脂マトリックス中に含浸した、織り繊維又は不織繊維から作製された繊維強化熱硬化性ポリマー、合板、ボール紙、及びコルクが挙げられる。本発明の一実施形態では、強化手段の強度を高めるために、層のより多くの反復セットが、本発明の複合材中、又は物体若しくは表面上に追加されるが、層の前記セットには接着層及び布地層が含まれる。
【００９７】
「耐火材料」という用語は、火の暴露下で火を分離する及び／又は荷重を保持する機能を有する材料を指す。耐火性は、耐火性試験に基づく規定の耐火性等級を使用して定量化することができる。分及び時間で表されたこれらの等級は、所与の建造物成分又はシステムが、規定の模擬火災事象に暴露された場合に、規定の機能を保持する継続時間を記述する。多様な試験プロトコルによって、例えば、ドア、窓、壁、床、ビーム又は円柱の性能を評価するための手順が記載される。耐火性材料は、適切な難燃添加剤を含むことができる。適切な難燃添加剤として、限定されないが、アルミニウム三水和物、水酸化マグネシウム、有機ホスファート、赤燐、リン化合物、ホウ酸亜鉛、ホウ酸、ホウ素の酸化物、メラミン、メラミン誘導体、ポリリン酸アンモニウム、ホウ酸アンモニウム、ナノ粘土を含むアルカリ金属の亜鉛塩の混合物、及びその混合物が挙げられる。
【００９８】
本発明の一実施形態では、基層（又は物体若しくは表面）は、最初に、接着層で含浸される。次いで、接着層は硬化し、生成複合材の一部分が、布地層によって部分的に、実質的に、又は十分に被覆され、この布地層は、任意選択で、好都合に延伸される。最初の接着層と同じ又は異なる組成物を有し得る２番目の接着層は、次いで、布地上に施用され、同様に硬化する。接着及び布地層の交互層を施用するステップは、物体又は表面が実質的に又は十分に被覆されるか否かに応じて、或いは、必要な程度の剛性又は柔軟性が得られるか否かに応じて、或いは任意の他の適切な因子に応じて所望の回数だけ反復される。
【００９９】
或いは、別の実施形態では、基層は、最初に、布地層によって部分的に、実質的に、又は十分に被覆される。前記布地層は、任意選択で、好都合に延伸される。次いで、前記布地層は、部分的に、実質的に、又は十分に接着層を含浸される。接着層は硬化し、生成複合材になる。最初の布地層と同じ又は異なる組成物を有し得る２番目の布地層は、次いで、接着層上に施用される。布地及び接着層の交互層を施用するステップは、物体又は表面が実質的に又は十分に被覆されるか否かに応じて、或いは、必要な程度の剛性又は柔軟性が得られるか否かに応じて、或いは任意の他の適切な因子に応じて所望の回数だけ反復される。
【０１００】
この方法は、基層、物体、又は表面がシームレスに被覆されるという利点を有する。又、接着層は、硬化形態で、昇華転写印刷などの高温画像プロセス用の受容体として働く能力を有する。昇華転写プリントは、耐久性の技法であるための主要な利点を有しており、この技法は、選定された構造体上の画像の良好な保色性、及び個人専用画像の印刷を可能にする連続色調技術を提供することができる。
【０１０１】
本発明のさらなる実施形態では、基層は、木材、金属又は合金、プラスチック材料、プラスチックフォーム、プラスタ、合板、コルク、ボール紙、セメント、コンクリート、石材、セラミック、ガラス、シリコーン、アクリルポリマー、アルミナ三水和物、及びその任意の可能な組合せなどの剛性材料で提供することができる。
【０１０２】
或いは、基層は、布地、紙、不織布、ポリウレタンなどの可撓性材料から作製することができる。この場合、接着層は、好ましくは、石こうとアクリル又はビニル樹脂の少なくとも１つの混合物である。例示的な実施形態では、接着層は、ポリウレタン樹脂であってよい。
【０１０３】
本発明の別の実施形態では、複合構造体は、表面の美観を増進するための１つ又は複数の装飾層をさらに含むことができる。こうした層は、基層と保護仕上層の間に配置することができる。より美的な構造体を創出するための選択肢として、限定されないが、例えば、接着層への顔料の添加、接着層と布地層の間に印刷材料の追加層を追加すること、布地層の１つ又は複数の少なくとも一側面を印刷すること、又はその任意の組合せを挙げることができる。
【０１０４】
本発明の別の実施形態では、１つ又は複数の装飾層は、限定されないが、アルファベット−数字文字、ロゴ又は画像を含むインク画像又は形状であってよい。
【０１０５】
本発明のさらなる実施形態では、布地層は、限定されないが、綿又はナイロン（登録商標）など他の天然及び／又は合成繊維糸と組み合わせた少なくとも３％のスパンデックス糸を組み込んだ、編地又は織布をさらに含んで最小延伸度５％を提供する延伸材料であってよい。
【０１０６】
本発明の別の実施形態では、延伸布地の表面層は、表面形状を複合材、物体又は表面に提供するエンボス面を有することができる。
【０１０７】
本発明の別の実施形態では、層の１セット上に又は反復層の最後のセット上に施用された画像はカスタマイズすることができる。
【０１０８】
本発明の別の実施形態では、布地層は、本発明に記載の複合材で使用される前にパターン又は画像をすでに有していてもよい。
【０１０９】
本発明のさらなる実施形態では、本発明に記載の物体の角又は端部は、布地を前記構造体に密接に膠付けされた状態に保つ接着及び布地層の反復組合せで物体を被覆することによってより剛直にされる。これらの反復ステップによって、端部が前記物体のさらなる使用中に容易には変形しないことが保証される。好ましくは、接着層を含浸された物体上に布地層を施用することがより有利である。含浸は、限定されないが、スプレーコーティング、ディップコーティング、ロールコーティング、フーラードコーティング及び押出コーティングなどの様々な方法を使用して実施することができる。好ましくは、接着層は、基層、物体、又は表面上にペンキローラによって施用される。
【０１１０】
この方法の結果は、含浸された繊維生地被覆によって視覚的にシームレスに被覆された複合材、物体、又は表面であり、この繊維生地カバーは、複合材、物体、又は表面上にグラフィックデザインを配置するのに適した当技術分野で公知の任意の印刷又はグラフィック技法を使用して、視覚画像を創出するために容易に印刷することができる。例えば、熱及び圧力を利用して予備印刷グラフィックスを添付する昇華印刷は、高度に耐久性で正確なグラフィックを生成することができる。昇華インクは、ＵＶ防止剤で前処理して褪色を防止することができる。発光性インクも又、使用して暗色環境で輝度を提供することができる。パフインクも又、使用して凹凸面を生成することができる。加えて、プラスチゾルインクは、耐久性で永続性の画像のために熱転写用途で使用することができる。湿式インク印刷、並びに電算機生成デジタルグラフィックスも又使用することができ、これは多様な材料に直接印刷することができる。
【０１１１】
昇華転写印刷は、昇華染料をシルクスクリーニングすることによって、又は最初に、転写紙上に所望のパターン又は画像で昇華インクを印刷し、続くステップでこの画像を前記カバー上に転写することによって実施することができる。好ましくは、後者の方法は、本法のカスタマイズ化容量を増進するために使用される。
【０１１２】
画像の転写は、ホットプレスによって実施することができる。プレスは、１６０と２５０℃の間の温度で実施される。好ましくは、プレスは、１８０と２２０℃の間の温度で実施される。耐久性の画像を得るために、プレスステップの時間は、１０秒と１０分の間でもよい。好ましくは、プレスの時間は、３０秒と５分の間である。
【０１１３】
本発明の別の実施形態では、複合材、物体又は表面は、光学フィルムによって被覆され、光沢傾斜効果、部分的光沢効果、又は部分的霧状効果の生成を可能にする。光学フィルムは、保護仕上層中に含めることができる。本発明の実施形態では、複合構造体は、ラップアラウンド広告表面など広告手段用表面として使用することができる。
【実施例】
【０１１４】
本実施例では、寸法４０×４０×４８ｃｍのフォーム立方体を使用した。密度４０ｋｇ／ｍ３であるポリウレタンフォームからフォーム立方体を作製した。
【０１１５】
この具体的な実施例で使用された接着層は、アクリル結合剤、Ｂａｙｈｙｄｒｏｌ  ＸＰ  ２８０９  ５５部、キシレン２０部、水２０部、二酸化チタン２部及びエタノール３部を含んでいた。
【０１１６】
この具体的な実施例で使用された編地は、それぞれポリエステルとエラステイン繊維の９０／１０混合物からなるニットであった。このニットは、クロスタックステッチを使用して作製し、坪量が５５ｇ／ｍ２であった。
【０１１７】
この具体的な実施例では、最初にフォーム立方体に、底部を除くすべての側面でペンキローラを使用して接着組成物を含浸した。
【０１１８】
この含浸後、６０℃及び相対湿度６０％でオーブン中において１時間立方体を乾燥した。２番目のステップでは、上記のポリエステル−エラステイン編地を立方体の４側面に施用した。ポリエステル−エラステイン編地上に同じ接着組成物をペンキローラによって施用した。この含浸後、６０℃及び相対湿度６０％でオーブン中において１時間立方体を乾燥した。これらのステップ後、ポリエステル−エラステイン編地を再度使用して、前に被覆されなかった立方体の残りの側面を被覆した。このニットは、前のステップで使用されたものと同じニットであった。最後に、新規のポリエステル−エラステイン編地層上に上記と同じ接着組成物をペンキローラによって施用した。この含浸後、６０℃及び相対湿度６０％でオーブン中において１時間立方体を乾燥した。
【０１１９】
続いて、転写紙上のデジタル印刷画像を使用して昇華転写によって生成立方体に印刷した。立方体の選択された側面をそれぞれ具体的な転写紙と接触させてホットプレスした。プレスを温度１８０℃まで加熱した。プレス時間は４分であった。結果として、立方体は、６側面すべてが色付き画像であり、外観上シームレスに印刷され、製造された。
【０１２０】
生成立方体に対して、アクリル樹脂及びワニスを含む保護仕上層を施用した。
【０１２１】
画像を備えた生成立方体を総合的に試験した。Ｘｅｎｏｔｅｓｔ２２０＋Ａｔｌａｓを備えたＩＳＯ１０５−Ｂ０２にしたがって立方体上の画像を試験した。７カテゴリーのブルースケールを使用した。試験後、立方体上の画像は、色堅牢度水準６を有することを示し、これは、屋内条件用の試験に合格するのに十分である。
【０１２２】
立方体上の画像の耐性品質をＩＳＯ１２９４７−２にしたがって試験し、Ｍａｒｔｉｎｄａｌｅ法によって耐摩耗性を定量化した。標準ウール布地を使用して擦過サイクルを実施した。Ｍａｒｔｉｎｄａｌｅの２００，０００ラウンド後、立方体の表面は、依然として無傷であり、したがって、接着層とポリエステル−エラステインニットの間の優れた接着を実証した。
【国際調査報告】
2017528353.tif 000002
2017528353.tif 000003